(57)【要約】【課題】  カレンダーロール剥離性の良好な軟質ポリエステルを提供する。【解決手段】  （ａ）テレフタル酸成分に対するエチレングリコール成分のモル比が１．０５〜１．２５、酸価が２００〜５５０ｍｍｏｌ／ｋｇの連続的に製造されたポリエチレンテレフタレートオリゴマー成分、（ｂ）テレフタル酸成分以外のジカルボン酸成分及び（ｃ）エチレングリコール成分、又は（ｄ）エチレングリコールとポリオキシテトラメチレングリコール以外のジオール成分、並びに（ｅ）数平均分子量が５００〜２５００のポリオキシテトラメチレングリコール成分をエステル化及び／又はエステル交換反応させた後、重縮合を行って得られる、ガラス転移温度が−１０〜２５℃、固有粘度〔η〕が０．８０〜１．２０ｄｌ／ｇである軟質共重合ポリエステル。【選択図】  なし【特許請求の範囲】
【請求項１】
少なくとも下記の（ａ）成分、（ｂ）成分、（ｃ）成分、及び（ｅ）成分をエステル化及びエステル交換反応させた後、重縮合して得られる、ガラス転移温度が−１０〜２５℃、固有粘度〔η〕が０．８０〜１．２０ｄｌ／ｇである軟質共重合ポリエステル。
（ａ）テレフタル酸成分に対するエチレングリコール成分のモル比が１．０５〜１．２５、酸価が２００〜５５０ｍｍｏｌ／ｋｇの連続的に製造されたポリエチレンテレフタレートオリゴマー成分、
（ｂ）テレフタル酸以外のジカルボン酸成分：２０〜８０モル部（ポリエチレンテレフタレートオリゴマー中のテレフタル酸成分１００モル部に対して）、
（ｃ）エチレングリコール成分：２４〜２００モル部（ポリエチレンテレフタレートオリゴマー中のテレフタル酸成分１００モル部に対して）、
（ｅ）数平均分子量５００〜２５００のポリオキシテトラメチレングリコール成分：１〜１５モル部（ポリエチレンテレフタレートオリゴマー中のテレフタル酸成分１００モル部に対して）。
【請求項２】
少なくとも下記の（ａ）成分、（ｄ）成分、及び（ｅ）成分をエステル化及びエステル交換反応させた後、重縮合して得られる、ガラス転移温度が−１０〜２５℃、固有粘度〔η〕が０．８０〜１．２０ｄｌ／ｇである軟質共重合ポリエステル。
（ａ）テレフタル酸成分に対するエチレングリコール成分のモル比が１．０５〜１．２５、酸価が２００〜５５０ｍｍｏｌ／ｋｇの連続的に製造されたポリエチレンテレフタレートオリゴマー成分、
（ｄ）エチレングリコールとポリオキシテトラメチレングリコール以外のジオール成分：２０〜７０モル部（ポリエチレンテレフタレートオリゴマー中のテレフタル酸成分１００モル部に対して）、
（ｅ）数平均分子量５００〜２５００のポリオキシテトラメチレングリコール成分：１〜１５モル部（ポリエチレンテレフタレートオリゴマー中のテレフタル酸成分１００モル部に対して）。
【請求項３】
さらに（ｆ）５−ナトリウムスルホイソフタル酸又はそのジエステル誘導体成分：０．３〜２．５モル部（ポリエチレンテレフタレートオリゴマー中のテレフタル酸成分１００モル部に対して）をエステル化及びエステル交換反応させて得られる請求項１又は２記載の軟質共重合ポリエステル。
【請求項４】
（ｅ）成分以外の成分をエステル化及び／又はエステル交換反応させた後、（ｅ）成分を加えて重縮合して得られる請求項１又は２記載の軟質共重合ポリエステル。
【発明の詳細な説明】
【技術分野】
【０００１】
本発明は、各種成形材料用に使用される軟質共重合ポリエステルに関する。
【背景技術】
【０００２】
ポリエチレンテレフタレート（ＰＥＴ）に代表されるポリエステルは、透明性に優れ、機械的特性に優れていることから、広くボトルやシートの材料として利用されている。ポリエステルは、通常、ジカルボン酸成分とジオール成分とのエステル化及び／又はエステル交換反応を経て、減圧下、ジオール成分を反応系外に取り出して重縮合反応を行うことにより得られる。この時、テレフタル酸成分とエチレングリコール成分又は１，４−ブタンジオール成分を用いれば、それぞれ、ＰＥＴやポリブチレンテレフタレート（ＰＢＴ）のホモポリマーが得られるが、ＰＥＴやＰＢＴを構成するこれらのモノマー成分以外のジカルボン酸成分及び／又はジオール成分を添加することにより、種々の共重合ポリエステルが得られる。特にポリオキシテトラメチレングリコールを共重合すると柔軟性が付与でき、これに更に別のモノマーを共重合して非晶化すると、軟質塩ビ樹脂に似た軟質共重合ポリエステルを得ることができる（例えば、特許文献１〜３参照）。
【０００３】
しかし、このような原料を一括で仕込む一般的な製造方法で得られた軟質共重合ポリエステルは、可塑剤を含まないため、軟質塩ビ樹脂の代表的な加工法であるカレンダー加工を行うと、ロール剥離性に問題があり、シート状の成形物を得ることが難しかった。また、柔軟性が良好な共重合ポリエステルのガラス転移温度（Ｔｇ）は室温、すなわち２５℃以下の場合が多く、成形後もガラス転移温度以上の温度に長期間さらされることとなって、軟質共重合ポリエステル中のオリゴマーのブリードアウトが起こり、その一部が微細な結晶となり、成形物表面の光沢が失われるといった問題が生じていた。
【特許文献１】特許第３２７０１８５号公報
【特許文献２】特開２０００−３０２８８８号公報
【特許文献３】特開２００２−３６３２７１号公報
【発明の開示】
【発明が解決しようとする課題】
【０００４】
本発明の目的は、カレンダー加工性（ロール剥離性）が良好な軟質ポリエステルを提供することにある。さらに、ポリエステルオリゴマーのブリードアウトがしにくく、光沢低下の少ない軟質ポリエステルを提供することにある。
【課題を解決するための手段】
【０００５】
本発明は、少なくとも下記の（ａ）、（ｂ）、（ｃ）、及び（ｅ）成分をエステル化及びエステル交換反応させた後、重縮合して得られる、ガラス転移温度が−１０〜２５℃、固有粘度〔η〕が０．８０〜１．２０ｄｌ／ｇである軟質共重合ポリエステルに関するものである。
（ａ）テレフタル酸成分に対するエチレングリコール成分のモル比が１．０５〜１．２５、酸価が２００〜５５０ｍｍｏｌ／ｋｇの連続的に製造されたポリエチレンテレフタレートオリゴマー成分、
（ｂ）テレフタル酸以外のジカルボン酸成分：２０〜８０モル部（ポリエチレンテレフタレートオリゴマー中のテレフタル酸成分１００モル部に対して）、
（ｃ）エチレングリコール成分：２４〜２００モル部（ポリエチレンテレフタレートオリゴマー中のテレフタル酸成分１００モル部に対して）、
（ｅ）数平均分子量５００〜２５００のポリオキシテトラメチレングリコール成分：１〜１５モル部（ポリエチレンテレフタレートオリゴマー中のテレフタル酸成分１００モル部に対して）。
【０００６】
また、本発明は、少なくとも下記の（ａ）、（ｄ）、及び（ｅ）成分をエステル化及びエステル交換反応させた後、重縮合して得られる、ガラス転移温度が−１０〜２５℃、固有粘度〔η〕が０．８０〜１．２０ｄｌ／ｇである軟質共重合ポリエステルに関するものである。
（ａ）テレフタル酸成分に対するエチレングリコール成分のモル比が１．０５〜１．２５、酸価が２００〜５５０ｍｍｏｌ／ｋｇの連続的に製造されたポリエチレンテレフタレートオリゴマー成分、
（ｄ）エチレングリコールとポリオキシテトラメチレングリコール以外のジオール成分：２０〜７０モル部（ポリエチレンテレフタレートオリゴマー中のテレフタル酸成分１００モル部に対して）、
（ｅ）数平均分子量５００〜２５００のポリオキシテトラメチレングリコール成分：１〜１５モル部（ポリエチレンテレフタレートオリゴマー中のテレフタル酸成分１００モル部に対して）。
【発明の効果】
【０００７】
本発明の軟質共重合ポリエステルは、ロール剥離性が良好なため、カレンダー加工性に優れる。また、ガラス転移温度以上の温度にさらされても、オリゴマーのブリードアウトが起こりにくく、成形物表面の光沢の低下が小さい。
【発明を実施するための最良の形態】
【０００８】
はじめに、本発明の軟質共重合ポリエステルに用いられる（ａ）成分について説明する。
（ａ）成分は、連続的に製造されたポリエチレンテレフタレートオリゴマー（以下、「ＰＥＴオリゴマー」と略す）成分である。
【０００９】
ＰＥＴオリゴマー中のテレフタル酸成分に対するエチレングリコール成分のモル比は１．０５〜１．２５である。ＰＥＴオリゴマー中のテレフタル酸成分に対するエチレングリコール成分のモル比をこの範囲にすることによって、エチレングリコール由来のジエチレングリコールなどの副生物量を抑制すると共に、ＰＥＴオリゴマーの酸価を適度な範囲に保つことができる。このモル比の下限値は１．０８以上がより好ましく、また、このモル比の上限値は１．２１以下がより好ましい。
【００１０】
ＰＥＴオリゴマーの酸価は末端カルボキシル基として２００〜５５０ｍｍｏｌ／ｋｇである。ＰＥＴオリゴマーの酸価をこの範囲にする事によって、その後添加するエチレングリコール成分及びジカルボン酸成分またはジオール成分のエステル化及びエステル交換反応による共重合化を適度に進めると共に、反応中のポリオキシテトラメチレングリコール成分の分解を抑制することができる。ＰＥＴオリゴマーの酸価の下限値は２５０ｍｍｏｌ／ｋｇ以上が好ましく、また、この酸価の上限値は４５０ｍｍｏｌ／ｋｇ以下が好ましい。
【００１１】
本発明のＰＥＴオリゴマーは、常法、すなわちテレフタル酸とエチレングリコールのスラリーを既にＰＥＴオリゴマーが存在するエステル化反応器に連続的に供給し、２５０〜２６５℃でエステル化反応を行い、発生する水とエチレングリコールの一部を留去すると共に、ＰＥＴオリゴマーを連続的にエステル化反応器より取り出すことによって連続的に製造されたものである。連続エステル化反応の際には、特に触媒は必要ないが、副生物を抑える目的で、例えば、水酸化アンモニウム、水酸化ナトリウム、水酸化マグネシウムなど塩基性の塩類を極微量加えてもよい。
【００１２】
次に、本発明の軟質共重合ポリエステルに用いられる（ｂ）成分について説明する。
（ｂ）成分は、テレフタル酸成分以外のジカルボン酸成分である。
（ｂ）成分の使用量は、ＰＥＴオリゴマー中のテレフタル酸成分１００モル部に対して、２０〜８０モル部である。（ｂ）成分をこの範囲で使用することによって、ガラス転移温度を大きく下げることなく共重合ポリエステルの結晶性を十分に落とす事が出来ると共に、共重合ポリエステルのロール剥離性が向上する傾向にある。
【００１３】
（ｂ）成分としては、テレフタル酸以外のジカルボン酸であれば特に制限されないが、例えば、１，４−ナフタレンジカルボン酸、２，６−ナフタレンジカルボン酸、アントラセンジカルボン酸、４，４’−ジフェニルジカルボン酸、４，４’−ジフェニルエーテルジカルボン酸、シュウ酸、コハク酸、グルタル酸、ピメリン酸、セバシン酸、アゼライン酸、ドデカンジカルボン酸、1,3-シクロヘキサンジカルボン酸、１，４−シクロヘキサンジカルボン酸、シクロペンタンジカルボン酸、４，４’−ジシクロヘキシルジカルボン酸などが挙げられる。中でも、イソフタル酸及びアジピン酸の少なくとも一種が特に好ましい。
【００１４】
次に、本発明の軟質共重合ポリエステルに用いられる（ｃ）成分について説明する。
（ｃ）成分は、エチレングリコール成分であり、ＰＥＴオリゴマー中のテレフタル酸成分１００モル部に対して、２４〜２００モル部の範囲で使用する。（ｃ）成分をこの範囲で使用することによって、ガラス転移温度を大きく下げることなく共重合ポリエステルの結晶性を十分に落とす事が出来ると共に、共重合ポリエステルのロール剥離性が向上する傾向にある。
【００１５】
次に、本発明の軟質共重合ポリエステルに用いられる（ｄ）成分について説明する。
（ｄ）成分は、エチレングリコールとポリオキシテトラメチレングリコール以外のジオール成分である。
（ｄ）成分の使用量は、ＰＥＴオリゴマー中のテレフタル酸成分１００モル部に対して、２０〜７０モル部である。（ｄ）成分をこの範囲で使用することによって、ガラス転移温度を大きく下げることなく共重合ポリエステルの結晶性を十分に落とす事が出来ると共に、共重合ポリエステルのロール剥離性が向上する傾向にある。
【００１６】
（ｄ）成分としては、エチレングリコールおよびポリオキシテトラメチレングリコール以外のジオール成分であれば特に制限されないが、例えば、ジエチレングリコール、トリエチレングリコール、１，２−プロピレングリコール、１，３−プロピレングリコール、１，３−ブタンジオール、１，６−ヘキサンジオール、１，４−シクロヘキサンジオール、１，４−ビス（２−ヒドロキシエトキシ）ベンゼン、ビスフェノールＡエチレンオキサイド付加物、ビスフェノールＡプロピレンオキサイド付加物などが挙げられる。中でも、１，４−ブタンジオール、１，４−シクロヘキサンジメタノール、及びネオペンチルグリコールから選ばれる少なくとも一種が特に好ましい。
【００１７】
次に、本発明の軟質共重合ポリエステルに用いられる（ｅ）成分について説明する。
（ｅ）成分は、数平均分子量が５００〜２５００のポリテトラメチレングリコール成分であり、ＰＥＴオリゴマー中のテレフタル酸成分１００モル部に対して、１〜１５モル部の範囲で使用する。（ｅ）成分をこの範囲で使用することによって、共重合性を損なうことなく、柔軟性及び透明性の優れた軟質共重合ポリエステルが得られる傾向にある。（ｅ）成分の使用量の下限値は５モル部以上が好ましく、また、この使用量の上限値は１１モル部以下が好ましい。
【００１８】
また、ポリオキシテトラメチレングリコール成分の数平均分子量が５００〜２５００の範囲であることによって、共重合性を損なうことなく、柔軟性及び透明性の優れた軟質共重合ポリエステルが得られる傾向にある。数平均分子量の下限値は６５０以上が好ましく、また、上限値は２０００以下が好ましい。
【００１９】
本発明の軟質共重合ポリエステルは、前述の（ａ）成分、（ｂ）成分、（ｃ）成分、及び（ｅ）成分をエステル化及びエステル交換反応させた後、重縮合して得られるポリエステル、又は、（ａ）成分、（ｄ）成分、及び（ｅ）成分をエステル化及びエステル交換反応させた後、重縮合して得られるポリエステルである。
本発明の軟質共重合ポリエステルは、（ａ）成分、（ｂ）成分、及び（ｃ）成分、又は（ａ）成分及び（ｄ）成分を使用しているので、部分的にＰＥＴの繰り返し単位がブロック的に組み込まれた共重合ポリエステルとなり、ロール剥離性が向上するものと考えられる。
【００２０】
（ｂ）成分及び（ｃ）成分は個々に反応器に供給してもよいし、（ｂ）成分が固体の場合には、これらを混合してスラリー状にして反応器に供給することもできる。スラリー状で反応器に供給する場合には、（ｂ）成分に対する（ｃ）成分のモル比は１．２〜２．５であることが好ましい。（ｂ）成分に対する（ｃ）成分のモル比がこの範囲の場合に、安定なスラリーとして供給できる傾向にある。このモル比の下限値は１．４以上がより好ましく、また、上限値は２．２以下がより好ましい。スラリーの供給方法は、特に制限されないが、スラリー量に応じて、反応混合物の温度が２２０〜２６０℃に保てるよう１０〜１２０分かけて行うのが好ましく、これにより供給時に反応混合物の温度が下がって固化することが無く、スラリー供給後の反応混合物の酸価を低くすることができる傾向にある。
【００２１】
また、（ｅ）成分は熱分解を起こす可能性もあるため、ヒンダードフェノール系、亜リン酸系、チオエーテル系などの一般的な安定剤の一種又はこれらの組合せと共に用いることが好ましい。これらの安定剤は重縮合反応の進行に問題がないよう、（ｅ）成分１００質量部に対して１０質量部以下で用いるのが好ましい。また、（ｅ）成分は、酸によるテトラヒドロフランへの分解も起こりやすいので、（ｅ）成分以外の成分をエステル化及び／又はエステル交換反応させた後に、反応混合物に添加するのが望ましい。これにより、（ｅ）成分の分解を抑え、効果的に共重合ポリエステルのガラス転移温度を下げることができる傾向にある。また、（ｅ）成分は反応混合物の温度が２２０〜２６０℃を保てる速度で添加することが好ましい。反応混合物が固化するのを防ぐことができる傾向にあるからである。
【００２２】
本発明の軟質共重合ポリエステルは、（ａ）成分、（ｂ）成分、及び（ｃ）成分、又は（ａ）成分及び（ｄ）成分を基本構成成分とするものであるが、さらに（ｆ）５−ナトリウムスルホイソフタル酸又はそのジエステル誘導体成分を使用することにより、オリゴマーのブリードアウトを抑制することができ、成形物表面の経時的な光沢低下を抑制することができる傾向にある。
【００２３】
一般的に、テレフタル酸成分及びエチレングリコール成分が構成単位として含まれる共重合ポリエステルでは、これら以外のジカルボン酸成分やジオール成分が複数種類含まれていても、エステル化反応、エステル交換反応あるいは重縮合反応の過程で、その組成に見合ったある一定の確率で、エチレンテレフタレート環状三量体が副生する。この環状三量体は結晶性であり、その融点は約３２０℃であり、一般的なＰＥＴを溶融・成形した場合にも、環状三量体が樹脂から遊離して粉状の溶融しにくい異物となる場合がある。共重合ポリエステルの場合には、ＰＥＴに比べてガラス転移温度が低いため、室温以下でもゴム状態にあり、溶融状態にならなくてもポリエステル分子鎖を縫って環状三量体が滲みだし、樹脂表面に微小な結晶をつくり、光沢性が徐々に失われていく。
【００２４】
本発明の共重合ポリエステルでは、（ｆ）成分を共重合することによって、共重合ポリエステル分子鎖の一部及び環状三量体がイオン結合によって拘束され、環状三量体のブリードアウトを阻害しているものと考えられる。
（ｆ）成分は、他の成分と同様に（ｅ）成分を添加する前に、エステル化及びエステル交換反応を十分に行っておくのが好ましい。これにより、（ｅ）成分のテトラヒドロフランへの分解を抑え、効果的に共重合ポリエステルのガラス転移温度を下げることができる傾向にある。
【００２５】
（ｆ）成分の使用量は、特に制限されないが、ＰＥＴオリゴマー中のテレフタル酸成分１００モル部に対して、０．３〜２．５モル部が好ましい。（ｆ）成分の使用量がこの範囲である場合に、上述の効果が得られる傾向にある。
（ｆ）成分としては、特に限定されないが、例えば、５−ナトリウムスルホイソフタル酸ジメチル、５−ナトリウムスルホイソフタル酸ジエチル、５−ナトリウムスルホイソフタル酸ビス（２−ヒドロキシエチル）などが挙げられる。
【００２６】
本発明の共重合ポリエステルにおいては、前述した（ａ）〜（ｆ）成分以外にも、必要に応じて、反応混合物の重縮合を妨げない限り、三官能以上のモノマー、例えば、トリメリット酸、ピロメリット酸及びこれらの酸無水物などの多価カルボン酸、グリセリン、トリメチロールプロパン、ペンタエリスリトール、ソルビトールなどの多価アルコールを使用することができる。
三官能以上のモノマーの使用量は、特に制限されないが、ＰＥＴオリゴマー中のテレフタル酸成分１００モル部に対して、３モル部以下であることが好ましい。
【００２７】
本発明においては、エステル化及びエステル交換反応の反応温度は、特に制限されないが、２２０〜２６０℃が好ましい。また、全ての成分のエステル化及びエステル交換反応が終了した時点で、反応混合物を重縮合反応器に移し、最終的には２６０〜２８５℃、１．０ｋＰａ以下の圧力下でエチレングリコールを反応器より留去することにより、重縮合反応を行う。
【００２８】
なお、本願発明において、重縮合反応時に、マグネシウム化合物、マンガン化合物、亜鉛化合物、スズ化合物、チタン化合物及びアンチモン化合物から選ばれる少なくとも一種の金属化合物を添加して反応することが好ましい。これらの金属化合物を用いることによって、共重合ポリエステル樹脂のロール剥離性が向上し、かつ成形物をガラス転移温度以上の温度にさらしても、表面光沢の低下を抑制することができる傾向にある。
本発明においては、ＰＥＴオリゴマーを原料として使用しているため、ＰＥＴの繰り返し単位がブロック的に組み込まれた共重合ポリエステルとなっており、重縮合触媒としてスズ化合物、チタン化合物及びアンチモン化合物から選ばれる少なくとも一種を使用すると、これらの金属化合物のエステル交換反応触媒能により、共重合ポリエステルのＰＥＴブロック部分及びオリゴマー部分のランダム化がある程度進み、ロール剥離性が向上すると共に、オリゴマーの結晶化が抑制されるものと考えられる。
【００２９】
これらの金属化合物のうち、亜鉛化合物、スズ化合物、チタン化合物及びアンチモン化合物はそれ自身が重縮合触媒を兼ねるため、別途、重縮合触媒を添加する必要はないが、マグネシウム化合物及びマンガン化合物は重縮合触媒活性が低いため、別途、重縮合触媒を添加する必要がある。
また、重縮合触媒は、金属安定剤としてのリン酸化合物やキレート類などと共に用いることができるが、重縮合触媒の種類によってはエステル交換反応触媒能が低下し、軟質共重合ポリエステルのロール剥離性向上や光沢保持の効果が薄れる場合がある。
これらの金属化合物の添加量は、特に制限されないが、ＰＥＴオリゴマー中のテレフタル酸成分１００モル部に対して、金属原子として０．０１〜０．４モル部が好ましい。金属化合物の添加量の下限値は０．０２モル部以上がより好ましく、また、上限値は０．２モル部以下がより好ましい。
【００３０】
本発明の軟質共重合ポリエステルのガラス転移温度は−１０〜２５℃である。ガラス転移温度がこの範囲内である場合に、柔軟性、ロール剥離性及び透明性が良好となる傾向にある。ガラス転移温度の下限値は−５℃以上が好ましく、また、上限値は１５℃以下が好ましい。
また、本発明の軟質共重合ポリエステルの固有粘度〔η〕は０．８０〜１．２０ｄｌ／ｇである。固有粘度がこの範囲である場合に、軟質共重合ポリエステルが十分な樹脂強度を持ち、またカレンダーロールなどでの溶融成形に問題のない溶融粘度となる傾向にある。固有粘度の下限値は０．８５ｄｌ／ｇ以上が好ましく、また、上限値は１．１５ｄｌ／ｇ以下が好ましい。
【００３１】
本発明の軟質共重合ポリエステルは、前述の組成及び物性を満足する場合に、ロール剥離性が良好となる。ＰＥＴオリゴマーを使用せず、全てのモノマー成分を一時期に反応器に仕込み、エステル化及び又はエステル交換反応を経て、重縮合反応を行った場合には、本発明と同じ種類のモノマー成分及び重縮合触媒を同じ量用いて反応を行ったとしても、得られた共重合ポリエステルのロール剥離性は不良となる。ＰＥＴオリゴマーを使用せず、モノマー成分を一時的に反応器に仕込んで反応させた場合には、完全にランダム化された共重合ポリエステルとなるため、ロール剥離性が不良となるものと考えられる。
これに対して、本発明の軟質共重合ポリエステルは、ＰＥＴオリゴマーを使用しているので、ＰＥＴの繰り返し単位がブロック的に組み込まれた共重合ポリエステルとなっているため、ロール剥離性が向上するものと考えられる。
【００３２】
また、（ｅ）成分以外の成分をエステル化及び／又はエステル交換反応させた後、（ｅ）成分を加えて重縮合して得られた軟質共重合ポリエステルの場合には、（ｅ）成分を最後に添加するので、酸及び熱による（ｅ）成分の分解が少なくなるため、好ましい。
【００３３】
本発明の軟質共重合ポリエステルは、重縮合反応が終了した後、反応器よりストランド状で取り出し、８〜１８℃の冷却水中で切断してペレット化することが好ましい。この温度範囲の冷却水を使用することにより、水切り後、ペレット同士が融着せず、またストランドが過度に冷却されて切断時に砕けることもない傾向にある。冷却水の温度の下限値は１０℃以上がより好ましく、また、上限値は１５℃以下がより好ましい。
【００３４】
本発明の軟質共重合ポリエステルにおいては、ペレットとなった後の保管及び輸送でも融着が発生しないように、共重合ポリエステルペレットに対して０．４質量％以下の添加剤を使用することもできる。
使用される添加剤としては、ペレット同士の融着を防止するものであれば特に制限されないが、例えば、ステアリン酸カルシウム、ステアリン酸亜鉛等の金属塩、ポリエーテル、ポリアミド、ポリオレフィン、ポリメチルメタクリレート、ポリカーボネート等の樹脂の粉末、シリカ、タルク、カオリン、炭酸カルシウム等の無機粒子、酸化チタン、カーボンブラック等の顔料、蛍光増白剤、紫外線吸収剤、酸化防止剤、離型剤、帯電防止剤、難燃剤、耐光剤等が挙げられ、これらを単独又は２種以上を組み合わせて使用することができる。特に、シリカ、ステアリン酸カルシウム、ステアリン酸亜鉛、ポリオレフィン、ポリメチルメタクリレート樹脂等の粉末が好ましい。
【００３５】
また、添加剤の平均粒子径は、特に制限されないが、０．３〜２０μｍが好ましい。平均粒子径をこの範囲である場合に、添加物の凝集が無く、フィルム等に成形した場合ブツが少なく、ブロッキング防止効果も大きくなる傾向にある。添加剤の平均粒子径の下限値は０．５μｍ以上がより好ましく、また上限値は１５μｍ以下がより好ましい。
【実施例】
【００３６】
以下、実施例に基づき詳細に説明する。実施例及び比較例において、共重合ポリエステルの評価は下記の方法を用いた。
（１）酸価（ｍｍｏｌ／ｋｇ）
ベンジルアルコール中１／２０ＮのＮａＯＨ・ベンジルアルコール溶液にて滴定した。
（２）組成分析
ＰＥＴオリゴマー中のエチレングリコール成分及びテレフタル酸成分量については、水酸化テトラメチルアンモニウムのメタノール溶液を加えて熱分解し、ガスクロマトグラフィーで分析した。
【００３７】
（３）固有粘度［η］（ｄｌ／ｇ）
２５℃のフェノール/テトラクロロエタン等質量混合溶媒中で測定した。
（４）ガラス転移温度  Ｔｇ（℃）
ＪＩＳ  Ｋ−７１２１に準じて、示差走査熱量計（ＤＳＣ）にて１０℃/分の昇温速度で測定したショルダー値をガラス転移温度（℃）とした。
【００３８】
（５）透明性及び粘着時間
共重合ポリエステル１００ｇに対して０．５ｇの離型剤（アライドシグナル社製ＡＣ−３１６Ａ）をドライブレンドした後、６インチロール試験機で、回転数８．２−１０．２ｒｐｍ（前−後）、１６０℃で５分間混練した後、ロールから剥離させて０．８ｍｍ厚のシートとし、透明性を下記の基準で５段階評価し、４以上を透明性良好とした。
「５」：ほぼ透明で、シートを透かして向こう側の文字や図柄が鮮明に識別できる。
「４」：ほぼ透明だが、評価「５」より劣る。
「３」：濁りがある。
「２」：やや白濁し、シートを透かして向こう側の文字や図柄は辛うじて識別できるものの、透明性を要する用途には不適である。
「１」：白濁し、シートを透かして向こう側の文字や図柄の識別はできない。
このシートを再び、同一条件のロール試験機で混練を行い、通算混練時間が３０分になるまで５分毎にロールから剥離させ、ある一点でもロールから剥がれなくなった部分が生じた時間を粘着時間（分）とし、１５分後もロールから全面問題なく剥離する場合をロール剥離性良好、２０分後もロールから全面問題なく剥離する場合をロール剥離性非常に良好とした。
【００３９】
（５）シート表面光沢
共重合ポリエステルペレットを鏡面仕上げした型枠に入れ、温度制御が出来るプレス機で、１５０℃、５．０ＭＰａで１５分間プレスし、３．０ｍｍ×１５０ｍｍ×１５０ｍｍの樹脂板を作製した。樹脂板は６０℃にて１０日間オーブン内で加温し、熱処理前後の７５°光沢度をハンディ型光沢計（日本電色工業製ＰＧ−１）で測定した。熱処理後の光沢保持率（熱処理後光沢／熱処理前光沢×１００）が５０％以上のものを光沢性保持良好とした。
【００４０】
実施例１
ＰＥＴオリゴマーが存在するエステル化反応器に、テレフタル酸に対するエチレングリコールのモル比が１．２０のスラリーを連続的に供給し、温度２６０℃で発生する水とエチレングリコールの一部を反応系外に留去しつつ反応させ、テレフタル酸成分に対するエチレングリコール成分のモル比が１．１５、酸価が３５０ｍｍｏｌ／ｋｇのＰＥＴオリゴマーを連続的に得た。このＰＥＴオリゴマー１６０ｋｇ（テレフタル酸成分７８９ｍｏｌ、エチレングリコール成分９０７ｍｏｌ）を別のエステル化反応器に移液し、２５５℃にてイソフタル酸５９．０ｋｇ（３５５ｍｏｌ）、エチレングリコール４４．１ｋｇ（７１０ｍｏｌ）及びトリメチロールプロパン０．２１２ｋｇ（１．５８ｍｏｌ）のスラリーを７０分かけて添加した。１５分後、数平均分子量１０００のポリオキシテトラメチレングリコール７８．９ｋｇ（７８．９ｍｏｌ）及び安定剤としてテトラキス［メチレン−３−（３’，５’−ジ−ｔ−ブチル−４−ヒドロキシフェニル）プロピオネート］メタン５．９２ｋｇを２５５℃で２５分かけて添加した。５分後、重縮合触媒として三酸化アンチモン１８０ｇ（０．６１７ｍｏｌ）及びトリエチルフォスフェート１２．０ｇ（０．０６６ｍｏｌ）を添加し、１５分後２６０℃にて、反応混合物を重縮合反応器に移液した。５分後に減圧を開始し、最終的には０．０９ｋＰａで、エチレングリコールを反応系外に留去しながら２６０℃で重縮合を行い、１２０分後所定の軸トルクに達したので、減圧をといて重縮合反応を停止した。０．２ＭＰａの窒素圧力をかけ、反応器より樹脂をストランド状にして取り出し、１３℃の冷却水中で切断し、共重合ポリエステル１のペレットを得た。
なお、表１には、ＰＥＴオリゴマー中のテレフタル酸成分を１００モル部に換算した場合の仕込みのモル部を示す。ただし、安定剤については、ポリオキシテトラメチレングリコール成分を１００質量部に換算した場合の仕込みの質量部を示す。
【００４１】
得られた共重合ポリエステル１の固有粘度［η］は０．９８ｄｌ／ｇ、Ｔｇは−１℃であった。
６インチロール試験機で共重合ポリエステル１の透明性とロール剥離性の評価を行った。また、プレス機にて作製した樹脂板で熱処理前後の光沢保持性を評価した。これらの結果を表１に示した。共重合ポリエステル１は柔軟性に富み、透明性、ロール剥離性及び光沢保持率が良好であった。
【００４２】
実施例２〜１０
仕込み組成を表１のように変更すること以外は、実施例１と同様の操作を行い、共重合ポリエステルのペレットを得た。評価結果を表１に示す。
【００４３】
比較例１
テレフタル酸１３１ｋｇ（７８９ｍｏｌ）、イソフタル酸５９．０ｋｇ（３５５ｍｏｌ）、エチレングリコール１００ｋｇ（１６１７ｍｏｌ）、トリメチロールプロパン０．２１２ｋｇ（１．５８ｍｏｌ）、数平均分子量１０００のポリオキシテトラメチレングリコール７８．９ｋｇ（７８．９ｍｏｌ）及び安定剤としてテトラキス［メチレン−３−（３’，５’−ジ−ｔ−ブチル−４−ヒドロキシフェニル）プロピオネート］メタン５．９２ｋｇをエステル化反応器に仕込み、３００ｋＰａの窒素圧をかけ、発生する水を反応系外に留去しつつ、温度を２６０℃まで引き上げ、１５０分エステル化反応を行った。反応器に窒素を導入して大気圧に戻し、重縮合触媒として三酸化アンチモン１８０ｇ（０．６１７ｍｏｌ）及びトリエチルフォスフェート１２．０ｇ（０．０６６ｍｏｌ）を添加した。１５分後２６０℃にて、反応混合物を重縮合反応器に移液した。５分後に減圧を開始し、最終的には０．０８ｋＰａで、エチレングリコールを反応系外に留去しながら２６０℃で重縮合を行い、１２０分後所定の軸トルクに達したので、減圧をといて重縮合反応を停止した。０．２ＭＰａの窒素圧力をかけ、反応器より樹脂をストランド状にして取り出し、１３℃の冷却水中で切断し、共重合ポリエステル９のペレットを得た。得られた共重合ポリエステル９の固有粘度［η］は０．９２ｄｌ／ｇ、Ｔｇは−５℃であった。
【００４４】
６インチロール試験機で共重合ポリエステル９の透明性とロール剥離性の評価を行った。また、プレス機にて作製した樹脂板で熱処理前後の光沢保持性を評価した。これらの結果を表２に示した。共重合ポリエステル９は、柔軟性に富み、透明性及び光沢保持率は良好であったが、ロール剥離性は悪かった。共重合ポリエステル１１は、組成的には実施例１の共重合ポリエステル１と同じであるが、ＰＥＴオリゴマーを使用せず、原料を一括仕込みして反応を行ったため、ロール剥離性が不良となった。
【００４５】
比較例２
仕込み組成を表２に示すように変更すること以外は、実施例１と同様の操作を行い、共重合ポリエステル１２のペレットを得た。評価結果を表２に示す。
共重合ポリエステル１２は柔軟性に富み、光沢保持率は良好であったが、透明性とロール剥離性に問題があった。共重合ポリエステル１２は、原料として分子量の高いポリオキシテトラメチレングリコールを使用し、重縮合触媒として二酸化ゲルマニウムを使用したため、透明性が不良となった。
【００４６】
比較例３
仕込み組成を表２に示すように変更すること以外は、実施例１と同様の操作を行い、共重合ポリエステル１３のペレットを得た。評価結果を表２に示す。
共重合ポリエステル１３は柔軟性がなく、ロール剥離性と光沢保持率は良好であったが、透明性に問題があった。共重合ポリエステル１３は、ポリオキシテトラメチレングリコールの使用量が少なく、Ｔｇが高いため、ロール剥離性はよいものの加工時の混練状態が悪く、透明性が不良となった。
【００４７】
比較例４
仕込み組成を表２に示すように変更すること以外は、実施例１と同様の操作を行い、共重合ポリエステル１４のペレットを得た。評価結果を表２に示す。
共重合ポリエステル１４は柔軟性があり、透明性と光沢保持率は良好であったが、ロール剥離性が劣っていた。共重合ポリエステル１４は、ポリオキシテトラメチレングリコールの使用量が多く、触媒として二酸化ゲルマニウムを使用したため、ロール剥離性が不良となった。
【００４８】
比較例５
仕込み組成を表２に示すように変更すること以外は、比較例１と同様の操作を行い、共重合ポリエステル１５のペレットを得た。評価結果を表２に示す。
共重合ポリエステル樹脂１５は、柔軟で、透明性及び光沢保持率は良好であったが、ロール剥離性は悪かった。共重合ポリエステル１５は、組成的には実施例６の共重合ポリエステル５と同じであるが、ＰＥＴオリゴマーを使用せず、原料を一括仕込みして反応を行ったため、ロール剥離性が不良となった。
【００４９】
比較例６
仕込み組成を表２に示すように変更すること以外は、実施例１と同様の操作を行い、共重合ポリエステル１６のペレットを得た。評価結果を表２に示す。
共重合ポリエステル１６は、柔軟性はあったが、透明性、ロール剥離性及び光沢保持率が劣っていた。共重合ポリエステル１６は、ポリオキシテトラメチレングリコールの使用量が多く、原料として分子量の高いポリオキシテトラメチレングリコールを使用し、重縮合触媒として二酸化ゲルマニウムを使用したため、透明性、ロール剥離性及び光沢保持率が不良となった。
【００５０】
比較例７
仕込み組成を表２に示すように変更すること以外は、実施例１と同様の操作を行い、共重合ポリエステル１７のペレットを得た。評価結果を表２に示す。
共重合ポリエステル１７は、柔軟性がなく、ロール剥離性及び光沢保持率は良いものの、透明性が劣っていた。共重合ポリエステル１７は、ポリオキシテトラメチレングリコールの使用量が少なく、Ｔｇの高い樹脂となったので、ロール剥離性はよいが、加工時の混練状態が悪く、透明性が不良となった。
【００５１】
比較例８
仕込み組成を表２に示すように変更すること以外は、実施例１と同様の操作を行い、共重合ポリエステル１８のペレットを得た。評価結果を表２に示す。
共重合ポリエステル１８は、柔軟性に富み、透明性及び光沢保持率は良かったものの、ロール剥離性が劣っていた。共重合ポリエステル１８は、ポリオキシテトラメチレングリコールの使用量が多すぎるため、ロール剥離性が不良となった。
【００５２】
実施例１１
実施例１と同じ手法で得たＰＥＴオリゴマー１５８ｋｇ（テレフタル酸成分７８０ｍｏｌ、エチレングリコール成分８９７ｍｏｌ）をエステル化反応器に移液し、２５５℃にて５−ナトリウムスルホイソフタル酸ジメチル３．４６ｋｇ（１１．７ｍｏｌ）を添加し、次いでイソフタル酸５８．３ｋｇ（３５１ｍｏｌ）、エチレングリコール４３．６ｋｇ（７０２ｍｏｌ）及びトリメチロールプロパン０．２０９ｋｇ（１．５６ｍｏｌ）のスラリーを７０分かけて添加した。１５分後、数平均分子量１０００のポリオキシテトラメチレングリコール７８．０ｋｇ（７８．０ｍｏｌ）及び安定剤としてテトラキス［メチレン−３−（３’，５’−ジ−ｔ−ブチル−４−ヒドロキシフェニル）プロピオネート］メタン５．８６ｋｇを２５５℃で２５分かけて添加した。５分後、重縮合触媒として三酸化アンチモン１８０ｇ（０．６１７ｍｏｌ）及びトリエチルフォスフェート１２．０ｇ（０．０６６ｍｏｌ）を添加し、１５分後２６０℃にて、反応混合物を重縮合反応器に移液した。５分後に減圧を開始し、最終的には０．１２ｋＰａで、エチレングリコールを反応系外に留去しながら２６０℃で重縮合を行い、１２０分後所定の軸トルクに達したので、減圧をといて重縮合反応を停止した。０．２ＭＰａの窒素圧力をかけ、反応器より樹脂をストランド状にして取り出し、１３℃の冷却水中で切断し、共重合ポリエステル１９のペレットを得た。得られた共重合ポリエステル１９の固有粘度［η］は０．９７ｄｌ／ｇ、Ｔｇは０℃であった。
【００５３】
６インチロール試験機で共重合ポリエステル１９の透明性とロール剥離性の評価を行った。また、プレス機にて作製した樹脂板で熱処理前後の光沢保持性を評価した。これらの結果を表３に示した。共重合ポリエステル１９は、柔軟性に富み、透明性、ロール剥離性及び光沢保持率が良好であった。
【００５４】
実施例１２〜２２
仕込み組成を表３に示すように変更すること以外は、実施例１１と同様の操作を行い、共重合ポリエステル２０のペレットを得た。評価結果を表３に示す。
【００５５】
比較例９
仕込み組成を表４に示すように変更すること以外は、比較例１と同様の操作を行い、共重合ポリエステル３１のペレットを得た。評価結果を表４に示す。
共重合ポリエステル樹脂３１は、柔軟で、透明性及び光沢保持率は良好であったが、ロール剥離性は悪かった。共重合ポリエステル３１は、組成的には実施例１１の共重合ポリエステル１９と同じであるが、ＰＥＴオリゴマーを使用せず、原料を一括仕込みして反応を行ったため、ロール剥離性が不良となった。
【００５６】
比較例１０
仕込み組成を表４に示すように変更すること以外は、実施例１１と同様の操作を行い、共重合ポリエステル３２のペレットを得た。評価結果を表４に示す。
共重合ポリエステル３２は、柔軟で、ロール剥離性及び光沢保持率が良好であったが、透明性が悪かった。共重合ポリエステル３２は、原料として分子量の高いポリオキシテトラメチレングリコールを使用したため、透明性が不良となった。
【００５７】
比較例１１
仕込み組成を表４に示すように変更すること以外は、実施例１１と同様の操作を行い、共重合ポリエステル３３のペレットを得た。評価結果を表４に示す。
共重合ポリエステル３３は、柔軟性がなく、ロール剥離性及び光沢保持率が良好であったが、透明性が悪かった。共重合ポリエステル３３は、ポリオキシテトラメチレングリコールの使用量が少なく、Ｔｇが高いため、ロール剥離性はよいものの加工時の混練状態が悪く、透明性が不良となった。
【００５８】
比較例１２
仕込み組成を表４に示すように変更すること以外は、実施例１１と同様の操作を行い、共重合ポリエステル３４のペレットを得た。評価結果を表４に示す。
共重合ポリエステル３４は、柔軟で、透明性及び光沢保持率が良好であったが、ロール剥離性が悪かった。共重合ポリエステル３４は、ポリオキシテトラメチレングリコールの使用量が多すぎ、ロール剥離性が不良となった。
【００５９】
比較例１３
仕込み組成を表４に示すように変更すること以外は、比較例１と同様の操作を行い、共重合ポリエステル３５のペレットを得た。評価結果を表４に示す。
共重合ポリエステル３５は、組成的には実施例１７の共重合ポリエステル２５と同じであるが、ＰＥＴオリゴマーを使用せず、原料を一括仕込みして反応を行ったため、ロール剥離性が不良となった。
【００６０】
比較例１４
仕込み組成を表４に示すように変更すること以外は、実施例１１と同様の操作を行い、共重合ポリエステル３６のペレットを得た。評価結果を表４に示す。
共重合ポリエステル３６は、柔軟で、ロール剥離性及び光沢保持率が良好であったが、透明性が劣っていた。共重合ポリエステル３６は、分子量の高いポリオキシテトラメチレングリコールを使用したため、透明性が不良となった。
【００６１】
比較例１５
仕込み組成を表４に示すように変更すること以外は、実施例１１と同様の操作を行い、共重合ポリエステル３７のペレットを得た。評価結果を表４に示す。
共重合ポリエステル３７は、柔軟性がなく、ロール剥離性及び光沢保持率が良好であったが、透明性が劣っていた。共重合ポリエステル３７は、ポリオキシテトラメチレングリコールを使用量が少なく、透明性が不良となった。
【００６２】
比較例１６
仕込み組成を表４に示すように変更すること以外は、実施例１１と同様の操作を行い、共重合ポリエステル３８のペレットを得た。評価結果を表４に示す。
共重合ポリエステル３８は、ネオペンチルグリコールの使用量が多く、また固有粘度が低いため、ロール剥離性が不良となった。
【００６３】
なお、表１〜４中の安定剤１〜３は、それぞれ以下の化合物である。
安定剤１：テトラキス［メチレン−３−（３’，５’−ジ−ｔ−ブチル−４−ヒドロキシフェニル）プロピオネート］メタン
安定剤２：３，９−ビス［１，１−ジメチル−２−［β−（３−ｔ−ブチル−４−ヒドロキシ−５−メチルフェニル）プロピオニルオキシ］エチル］２，４，８，１０−テトラオキサスピロ［５，５］−ウンデカン
安定剤３：１，３，５−トリメチル−２，４，６−トリス（３，５−ジ−ｔ−ブチル−４−ヒドロキシベンジル）ベンゼン
【００６４】
【表１】
2006274183.tif 000002
【００６５】
【表２】
2006274183.tif 000003
【００６６】
【表３】
2006274183.tif 000004
【００６７】
【表４】
2006274183.tif 000005